(57)【特許請求の範囲】
【請求項１】
水を含む溶媒、ビオロゲン誘導体及び支持電解質を含み、更に、下記式で表わされる界面活性基を有するフェロセン誘導体を含むエレクトロクロミック表示用媒体。
【化１】
0005656208.tif 000016
（上記式中、Ｘ、Ｙは、アルキル部位、アリール部位、ハロゲン部位、エーテル部位、カルボキシル部位、シアノ部位、アミノ部位及びアンモニウム部位のいずれかを含む官能基であり、ＸとＹは同じであっても、異なっていても良い。）
【請求項２】
下記式で表わされる前記ビオロゲン誘導体を含む、請求項１記載のエレクトロクロミック表示用媒体。
【化２】
0005656208.tif 000017
（上記式中、Ｒ１、Ｒ２は、アルキル部位、アリール部位、ハロゲン部位、エーテル部位、カルボキシル部位、シアノ部位、アミノ部位及びアンモニウム部位のいずれかを含む官能基であり、Ｒ１とＲ２は同じであっても、異なっていても良い。）
【請求項３】
水を含む溶媒、ビオロゲン誘導体及び支持電解質を含み、更に、界面活性基を有するフェロセン誘導体を含むエレクトロクロミック表示用媒体であって、
前記溶媒は、ビオロゲン誘導体及び支持電解質の合計を１００重量部とした場合、これに対し前記フェロセン誘導体を０．００１重量部以上２０重量部以下含む、エレクトロクロミック表示用媒体。
【請求項４】
一対の基板と、
前記一対の基板の対向する面のそれぞれに形成される画素電極と、
前記一対の基板の間に挟持されるエレクトロクロミック表示用媒体層と、を有する表示装置であって、
前記エレクトロクロミック表示用媒体層は、水を含む溶媒、ビオロゲン誘導体及び支持電解質を含み、更に、界面活性基を有する下記式で表わされるフェロセン誘導体を含む、表示装置。
【化３】
0005656208.tif 000018
（上記式中、Ｘ、Ｙは、アルキル部位、アリール部位、ハロゲン部位、エーテル部位、カルボキシル部位、シアノ部位、アミノ部位及びアンモニウム部位のいずれかを含む官能基であり、ＸとＹは同じであっても、異なっていても良い。）
【請求項５】
前記エレクトロクロミック表示用媒体層において下記式で表わされる前記ビオロゲン誘導体を含む、請求項４記載の表示装置。
【化４】
0005656208.tif 000019
（上記式中、Ｒ１、Ｒ２は、アルキル部位、アリール部位、ハロゲン部位、エーテル部位、カルボキシル部位、シアノ部位、アミノ部位及びアンモニウム部位のいずれかを含む官能基であり、Ｒ１とＲ２は同じであっても、異なっていても良い。）
【請求項６】
一対の基板と、
前記一対の基板の対向する面のそれぞれに形成される画素電極と、
前記一対の基板の間に挟持されるエレクトロクロミック表示用媒体層と、を有する表示
装置であって、
前記エレクトロクロミック表示用媒体層は、水を含む溶媒、ビオロゲン誘導体及び支持電解質を含み、更に、界面活性基を有するフェロセン誘導体を含み、前記溶媒、ビオロゲン誘導体及び支持電解質の合計を１００重量部とした場合、これに対し前記フェロセン誘導体を０．００１重量部以上２０重量部以下含む、表示装置。
【発明の詳細な説明】
【技術分野】
【０００１】
本発明は媒体及び表示装置に関し、特にエレクトロクロミック特性を利用した表示装置及びそれに用いられる媒体に関する。
【背景技術】
【０００２】
パーソナルコンピュータ等情報処理装置の普及に伴い、情報処理装置による処理結果を表示するための装置として、液晶表示装置をはじめとする表示装置が非常に重要な装置となってきている。
【０００３】
現在、新たな表示装置として、いわゆるエレクトロクロミック特性を利用した表示装置が提案されている。エレクトロクロミック特性とは、電圧の印加により電気化学的酸化還元反応が起こり、物質の色が可逆的に変化する特性をいう。この特性を利用したディスプレイは、（１）視野性に優れる、（２）大型化が可能である、（３）視野角依存性が少ない、（４）鮮明な表示が可能である、といった利点があり、特に、いわゆる電子ペーパーといった極薄型のディスプレイへの応用が期待されている。
【０００４】
ところで上記エレクトロクロミック特性を利用した表示装置に用いられる材料としてビオロゲンが知られている。一般にビオロゲンは発色の状態と消色の状態における色の変化が顕著であり、エレクトロクロミック特性を利用した表示装置の今後の発展において非常に重要な材料であると考えられている。
【０００５】
ところが、確かに上記ビオロゲンは発色の状態と消色の状態における色の変化が顕著で有用なものであるが、電圧の印加を繰り返すと発色の状態から消色の状態に移る際に、消色過程で消えにくくなり、電極上に消え残りが生じてしまうといった課題がある。
【０００６】
この課題を解決するための技術として、例えば下記非特許文献１乃至６がある。
【０００７】
下記非特許文献１にはビオロゲン構造を工夫する技術が、下記非特許文献２及び３にはシクロデキストリンにビオロゲン分子を閉じ込め（包接し）、ビオロゲン同士の相互作用を防止することによって消え残りを防止する技術が、下記非特許文献４には支持電解質を工夫する技術が、下記非特許文献５及び６には酸化チタンナノ粒子の表面にビオロゲンを化学吸着させる技術がそれぞれ開示されている。
【非特許文献１】Ｊ．Ｂｒｕｉｎｉｎｋ，Ｃ．Ｇ．Ａ．Ｋｒｅｇｔｉｎｇ，Ｊ．Ｊ．Ｐｏｎｊｅｅ、Ｊｏｕｒｎａｌ  ｏｆ  Ｅｌｅｃｔｒｏｃｈｅｍｉｃａｌ  Ｓｏｃｉｅｔｙ、１２４巻、１８５４頁、１９７７年
【非特許文献２】Ａ．Ｙａｓｕｄａ，Ｈ．Ｍｏｒｉ，Ｊ．Ｍｉｚｕｇｕｃｈｉ、Ｊａｐａｎｅｓｅ  Ｊｏｕｒｎａｌ  ｏｆ  Ａｐｐｌｉｅｄ  Ｐｈｙｓｉｃｓ、２６巻、１３５２頁、１９８７年
【非特許文献３】Ａ．Ｙａｓｕｄａ，Ｊ．Ｓｅｔｏ、Ｊｏｕｒｎａｌ  ｏｆ  Ａｐｐｌｉｅｄ  Ｅｌｅｃｔｒｏｃｈｅｍｉｓｔｒｙ、１８巻、３３３頁、１９８８年
【非特許文献４】Ａ．Ｙａｓｕｄａ，Ｈ．Ｍｏｒｉ，Ｙ．Ｔａｋｅｈａｎａ，Ａ．Ｏｈｋｏｓｈｉ，Ｎ．Ｋａｍｉｙａ、Ｊｏｕｒｎａｌ  ｏｆ  Ａｐｐｌｉｅｄ  Ｅｌｅｃｔｒｏｃｈｅｍｉｓｔｒｙ、１４巻、３２３頁、１９８４年
【非特許文献５】Ｄ．Ｃｕｍｍｉｎｓ，Ｇ．Ｂｏｓｃｈｌｏｏ，Ｍ．Ｒｙａｎ，Ｄ．Ｃｏｒｒ，Ｓ．Ｎａｇａｒａｊａ，Ｄ．Ｆｉｔｚｍａｕｒｉｃｅ、Ｊｏｕｒｎａｌ  ｏｆ  Ｐｈｙｓｉｃａｌ  Ｃｈｅｍｉｓｔｒｙ  Ｂ、１０４巻、１１４４９頁、２０００年
【非特許文献６】Ｍ．Ｇｒａｔｚｅｌ、Ｎａｔｕｒｅ、４０９巻、５７５頁、２００１年
【発明の開示】
【発明が解決しようとする課題】
【０００８】
しかしながら、非特許文献１に記載ではビオロゲン分子の設計指針が明確ではなく、しかも合成に多大の労力を有することとなる。また上記非特許文献２及び３に記載の技術では、特定のビオロゲン分子を包接するためには特定のサイズのシクロデキストリンを用いなければならず、この調整に多大な労力がかかるだけでなく一般的な解決策にはならない。また上記非特許文献４に記載の技術においても支持電解質を選定する明確な指針がなく、この選定作業が複雑になる。また上記非特許文献５及び６に記載の技術では、酸化チタンナノ粒子の表面にビオロゲンを化学吸着させるためにはそのための官能基をビオロゲン誘導体に設けなければならず、合成に多大の労力を要する。
【０００９】
そこで、本発明は上記課題を鑑み、より簡便な手法で優れた発消色特性を有する表示装置及びそれに用いることができる媒体を提供すること目的とする。
【課題を解決するための手段】
【００１０】
上記課題について、発明者は鋭意検討を行っていたところ、ビオロゲン誘導体を含む表示装置に、フェロセン誘導体、ヒドロキノン誘導体、フェロシアンイオン塩、ナフトキノン誘導体、ナフトヒドロキノン誘導体の少なくともいずれかを添加することで、優れた発消色特性を維持しつつ、より色づきの少ない表示装置を提供することができることを発見し、本発明を完成させるに至った。
【００１１】
すなわち、本発明の一手段に係る媒体は、溶媒、ビオロゲン誘導体及び支持電解質を有し、更に、フェロセン誘導体、ヒドロキノン誘導体、フェロシアンイオン塩、ナフトキノン誘導体、ナフトヒドロキノン誘導体の少なくともいずれかを含む。
【００１２】
また、本発明の他の一手段に係る表示装置は、一対の基板と、一対の基板の対向する面のそれぞれに形成される画素電極と、一対の基板の間に挟持される媒体層と、を有し、かつ、この媒体層は、溶媒と、ビオロゲン誘導体及び支持電解質を含み、更に、ヒドロキノン誘導体、フェロシアンイオン塩、ナフトキノン誘導体及びフェロセン誘導体の少なくともいずれかを含む。
【発明の効果】
【００１３】
本発明は、以上の構成により、より簡便な構成で優れた発消色特性を有する表示装置を提供することができる。
【発明を実施するための最良の形態】
【００１４】
以下、本発明の実施の形態について図面を用いて詳細に説明するが、本発明は多くの異なる形態による実施が可能であり、以下に示す実施形態のみに限定されるものではない。また本明細書において、同様の機能を奏する構成要素については同一の符号を付し、その説明は省略する。
【００１５】
（実施形態１）
図１は、本実施形態に係る表示装置の一部断面の概略図である。図１に示すとおり、本実施形態に係る表示装置１は、一対の基板２ａ、２ｂと、一対の基板の対向する面のそれぞれに形成される画素電極３ａ、３ｂと、一対の基板の間に挟持される媒体層４と、を有し、かつ、この媒体層４は、溶媒、ビオロゲン誘導体、支持電解質、フェロセン誘導体と、を含むことを特徴の一つとする。
【００１６】
本実施形態において、一対の基板２ａ、２ｂは、画素電極３ａ、３ｂ及び液体層を保持する機能を有するものである。一対の基板２ａ、２ｂそれぞれの材質は同一であっても異なっていてもよいがビオロゲンによる発色及び消色が見えるように少なくとも一方が透明な部材で構成されていることが好ましい。基板２ａ、２ｂの材質としては、限定されるわけではないが、例えばガラス板、ポリエチレンテレフタレート等のプラスチックシート、ステンレスなどの金属板等を好適に用いることができ、フレキシブルな表示装置を目的とする場合は、ポリエチレンテレフタレート、ポリカーボネート、ポリメチルメタクリレート等の透明あるいは半透明プラスチックシートを用いることがより好ましい。なお一対の基板の間の距離としては、液体層に用いる材料、画素電極の厚さ、印加する電圧の範囲等に依存し適宜調整可能であるが、概ね１０μｍ以上１ｃｍ以下であることが好ましく、より好ましくは１００μｍ以上５ｍｍ以下である。
【００１７】
本実施形態において画素電極３ａ、３ｂは、一対の基板２ａ、２ｂの対向する面にそれぞれ形成されるものであって、この間に所定の電圧を印加することでビオロゲンの発色及び消色を制御することができる。画素電極の占める領域が一画素領域となり、画素電極を複数設けることで、文字等の複雑な画像表示を実現することができる。画素領域の形状は予め表示したい形状となっているセグメントであっても良いし、マトリクス状に並べやすい多角形（例えば四角形）であってもよい。なお複数の画素領域をマトリクス状に配置し、画像表示をより細かく表示使用とする場合、一対の基板の対向する画素領域毎に独立した複数の画素電極を設けておくことが好ましいが、製造を容易にする等の観点から、一方の画素電極を全画素共通のいわゆる共通電極とすることは好ましい一形態である（本実施形態において共通電極は画素電極の一形態となる）。ここで図２に、独立した複数の画素電極が一対の基板の一方に配置されている場合の一例の概念図を示しておく。図２の例に示す基板２ａには、複数の画素電極３ａが配置されており、各画素電極３ａは、略平行に配置される複数の走査電極３１と、これら複数の走査電極３１と交差して配置される複数の信号電極３２とにより形成される空間に配置されており、各画素電極は例えば走査電極にゲート３３１が接続されたスイッチング素子３３を介して信号電極と接続される。
【００１８】
画素電極３ａ、３ｂの材質としては、導電性であり電圧を印加する際に溶解してしまわない限りにおいて限定されず、例えば金属又は導電性を有する金属酸化物であることは好ましい一態様である。金属の場合、白金、金及びステンレス並びにこれらの合金であり、導電性を有する金属酸化物としてはＩＴＯ、ＩＺＯ、ＦＴＯこれらいずれかの組み合わせを含む合金であってもよく、視認性の観点からは、半透明あるいは透明であることは好ましい一態様である。
【００１９】
本実施形態において、媒体層４は、いわゆるエレクトロクロミック特性を示す層であり、少なくとも溶媒、ビオロゲン誘導体、支持電解質及びフェロセン誘導体を含む。
【００２０】
本実施形態に係る溶媒は、ビオロゲン誘導体、支持電解質及びフェロセン誘導体を保持するために用いられるものであり、限定されるわけではないが、水又は有機溶媒（アセトニトリル、Ｎ−メチル−２−ピロリドン、γ−ブチロラクトン、ポリエチレングリコール、テトラヒドロフラン、プロピレンカーボネート、ニトロメタン、ジメチルホルムアミド、ジメチルスルホキシド、メタノール、エタノール、無水酢酸、ジクロロメタン）及びその混合溶媒を用いることができるなお溶媒としては、限定されるわけではないが、無色透明であること及びビオロゲン誘導体を発色させた場合にビオロゲンの凝集状態を効率よく維持するためには水であることがより好ましい。
【００２１】
本実施形態に係るビオロゲン誘導体は、ビオロゲンそのものも含み、電子の授受を行うことで発色又は消色するものであり、具体的には下記式に示す反応を行うことができるものである。なお、本実施形態において、ビオロゲン誘導体とは、電子の授受の状態において、下記式（１）で示される化合物をいう。下記一般式（１）で示されるビオロゲン誘導体は、電子を一つ放出して下記式（２）で示される化合物（有色）となり、またその後電子一つを受け取り下記式（１）に示す化合物（無色）に戻ることができる。
【化１】
0005656208.tif 000002
【化２】
0005656208.tif 000003
【００２２】
また上記式（１）、（２）において、発色及び消色することができる限りにおいて限定されないが、Ｒ１及びＲ２の具体的な例としてはアルキル部位、アリール部位、アリールアルキル部位、シアノ部位のいずれかを含む官能基を挙げることができる。アルキル部位としては、ＣｎＨ２ｎ＋１（ｎ＝１〜１０）で示される鎖状及び分岐状の炭化水素を挙げることができる。アリール部位としては、フェニル基、ナフチル基等を挙げることができる。また、アリールアルキル部位としては、ベンジル基等を挙げることができる。なおＲ１とＲ２とは同じであっても異なっていてもよい。
【００２３】
媒体層４におけるビオロゲン誘導体の濃度としては、消着色が生じる限りにおいて限定されるわけではないが、例えば溶媒、ビオロゲン誘導体及び支持電解質の合計の重量を１００重量部とした場合に、０．０１重量部以上３０重量部以下であることが好ましく、より好ましくは０．１重量部以上５重量部以下である。０．０１重量部以上とすることで優れた視認性が得られるといった効果を得ることができ、０．１重量部以上とするとこの効果がより顕著となる。また、３０重量部以下とすることで、溶液粘度の増加を抑制し応答速度の低下を防ぐことができるといった効果があり、５重量部以下とすることでこの効果がより顕著となる。
【００２４】
媒体層４における支持電解質は、電圧印加時に電気二重層を形成し、電気化学反応を生じさせるために用いられる層であり、この機能を有する限りにおいて限定されるわけではないが、例えばＬｉＢｒ、ＬｉＣｌ、Ｌｉ２ＳＯ４、ＬｉＣｌＯ４、ＮａＢｒ、ＮａＣｌ、Ｎａ２ＳＯ４、ＮａＣｌＯ４、ＫＢｒ、ＫＣｌ、Ｋ２ＳＯ４、ＫＣｌＯ４、（Ｃ４Ｈ９）４ＮＣｌＯ４、（Ｃ４Ｈ９）４ＮＢＦ４、（Ｃ４Ｈ９）４ＮＰＦ６、（Ｃ２Ｈ５）４ＮＣｌＯ４、（Ｃ２Ｈ５）４ＮＢＦ４、（Ｃ２Ｈ５）４ＮＰＦ６、ＣＨ３ＣＯＯＮａ、ＨＣｌ、Ｈ２ＳＯ４、及びＣＨ３ＣＯＯＨの少なくともいずれかを用いることが好ましく、ビオロゲン誘導体の化学的安定性の観点からは上記電解質の内、中性塩であることがより好ましい。
【００２５】
また支持電解質の濃度としては、限定されるわけではないが、溶媒、ビオロゲン誘導体及び支持電解質の合計の重量を１００重量部とした場合に、０．０１重量部以上５０重量部以下であることが好ましく、０．５重量部以上１０重量部以下であることがより好ましい。０．０１重量部以上とすることで十分な電気化学反応の進行が可能となり０．５重量部以上とするとこの効果が顕著となる。また、５０重量部以下とすることで溶液粘度の上昇を抑制し応答速度の低下を回避でき１０重量部以下とするとこの効果がより顕著となる。
【００２６】
媒体層におけるフェロセン誘導体とは、フェロセンそのものも含み、下記式（３）で示される化合物をいう。フェロセン誘導体は電子一つを放出し、下記式（４）で示される化合物となる。下記式（４）で示される化合物は電子一つを受け取り再び下記式（３）で示されるフェロセン誘導体となる。
【化３】
0005656208.tif 000004
【００２７】
なお上記式中、Ｘ、Ｙは、アルキル部位、アリール部位、アリールアルキル部位、ハロゲン部位、エーテル部位、カルボキシル部位、シアノ部位、アミノ部位及びアンモニウム部位のいずれかを含む官能基であり、ＸとＹは同じであっても、異なっていても良い。アルキル部位としては、ＣｎＨ２ｎ＋１（ｎ＝１〜１０）で示される鎖状及び分岐状の炭化水素を挙げることができる。アリール部位としては、フェニル基、ナフチル基等を挙げることができる。また、アリールアルキル部位としては、ベンジル基等を挙げることができる。
【化４】
0005656208.tif 000005
【００２８】
また、フェロセン誘導体の濃度としては、後述する効果を有する限りにおいて限定されるわけではないが、例えば溶媒、ビオロゲン誘導体及び支持電解質の合計の重量を１００重量部とした場合に、０．００１重量部以上２０重量部以下であることが好ましく、より好ましくは０．０１重量部以上１０重量部以下である。０．００１重量部以上とすることでビオロゲンの消え残りを十分に解消でき０．０１重量部以上とすることこの効果がより顕著となる。また、２０重量部以下とすることで溶液粘度の上昇を抑制し応答速度の低下を回避することができ、１０重量部以下とすることでこの効果がより顕著となる。
【００２９】
また、本実施形態に係る表示装置は、上記構成のほか、例えば一対の基板の距離を一定に保つためのスペーサ５を設けることも好ましい態様である。スペーサ５としては、膜状の多孔質体であることが好ましいが、一対の基板の間に配置される柱状、球状のスペーサであることも可能である。スペーサの材質としてはセラミクス、ポリマー、セルロースを採用することができるがこれに限定はされない。
【００３０】
さらに、本実施形態に係る表示装置は、画素電極の間に所望の電圧を印加するために、信号電極、走査電極（間接的に画素電極）と接続される外部電源６を有することも好ましい。このようにすることで、上記ビオロゲン誘導体及びフェロセン誘導体に電子の授受を可能とし、画像表示が可能となる。なお画像表示が可能となる限りにおいて限定されるわけではないが、一対の電極の間には、０．０１Ｖ／ｃｍ以上１０Ｖ／ｃｍ以下の電界が印加されるように電圧を印加することが好ましく、より好ましくは０．１Ｖ／ｃｍ以上５Ｖ／ｃｍ以下である。
【００３１】
以上、本実施形態に係る表示装置によると、優れた発消色特性を有する表示装置を提供することができる。この効果については、推測の域を出ないが以下のように考えることができる。この概念図を図３に示す。図３は、ビオロゲン誘導体が一電子を受け取り（一電子還元を受け）、一方の電極に付着している状態(着色状態)から電子を放出し、当該電極から離脱する様子（消色過程）についての一連の概念図を表す。
【００３２】
最初の段階において、ビオロゲン誘導体は一電子還元を受け電極に付着している(着色している)。一方、フェロセン誘導体はビオロゲン誘導体とともに電極に混合吸着する。そして、電極に正の電圧を印加すると、本来であれば、ビオロゲン誘導体の一電子還元体は、酸化され、元の状態に戻って電極から離脱するはずであるが、ビオロゲン誘導体は電極に付着している間に再結晶化を起こし、容易には酸化されない状態になっている。しかしながら、図に示すように、フェロセン誘導体が混入していると、ビオロゲン一電子還元体に代わってまずフェロセン誘導体が酸化される。（図３（ａ）、（ｂ）参照）。
【００３３】
次に、一電子引き抜かれた状態のフェロセン誘導体は、隣接するビオロゲン誘導体から一電子を引き抜く。この結果ビオロゲン誘導体は２価の陽イオンとなる（図３（ｂ）、（ｃ））。
【００３４】
そして一電子放出し２価の陽イオンとなったビオロゲン誘導体は、支持電解質における陰イオンと結合し、電極から離脱し媒体層に溶解する（図３（ｃ）、（ｄ））。
【００３５】
つまり、このようにフェロセン誘導体は、ビオロゲン誘導体の一電子還元体の間に入り込み、電極上での結晶化によって元に戻りにくくなった（電極酸化されにくくなった）ビオロゲン誘導体を化学的に酸化することができ、従って再結晶化によって生じる消え残りを防止することができるので、発消色に優れた表示装置を提供することができる。本実施形態に係る表示装置は、上記の通り、フェロセン誘導体を添加するだけで発消色に優れ、ビオロゲン誘導体や支持電解質等の材質に大きく依存することなく効果を発揮することができる。
【００３６】
（実施形態２）
本実施形態に係る表示装置は、上記実施形態１のフェロセン誘導体がヒドロキノン誘導体となっている点が異なりそれ以外は実施形態１と同様である。以下異なる点について説明し、その他同様の点については省略する。
【００３７】
液体層におけるヒドロキノン誘導体とは、下記式（５）で示される化合物をいう。ヒドロキノンは電子二つ及び水素イオン二つを放出し、下記式（６）で示されるベンゾキノンとなる。一方ベンゾキノンは電子二つ及び水素イオン二つを受け取り再びヒドロキノンになる。
【化５】
0005656208.tif 000006
【００３８】
上記式中、Ｒ３は、アルキル部位、アリール部位、アリールアルキル部位、ハロゲン部位、エーテル部位、カルボキシル部位、シアノ部位、アミノ部位及びアンモニウム部位のいずれかを含む官能基である。アルキル部位としては、ＣｎＨ２ｎ＋１（ｎ＝１〜１０）で示される鎖状及び分岐状の炭化水素を挙げることができる。アリール部位としては、フェニル基、ナフチル基等を挙げることができる。また、アリールアルキル部位としては、ベンジル基等を挙げることができる。
【化６】
0005656208.tif 000007
【００３９】
またここでヒドロキノンの濃度としては、後述する効果を有する限りにおいて限定されるわけではないが、例えば溶媒、ビオロゲン誘導体及び支持電解質の合計の重量を１００重量部とした場合に、０．００１重量部以上２０重量部以下であることが好ましく、より好ましくは０．０１重量部以上１０重量部以下である。０．００１重量部以上とすることでビオロゲン誘導体の十分な消色を達成することができ０．０１重量部以上とすることでこの効果がより顕著となる。また、２０重量部以下とすることで溶液粘度の上昇を抑制し、応答速度の低下を回避することができ、１０重量部以下とすることでこの効果をより顕著にすることができる。
【００４０】
以上本実施形態に係る表示装置によると、優れた発消色特性を有するだけでなく、より色づきの少ない（背景色が白色に近い）表示装置を提供することができる。この効果については、推測の域を出ないが以下のように考えることができる。この概念図を図４に示す。図４は、ビオロゲン誘導体が一電子を受け取り（一電子還元を受け）、一方の電極に付着している状態(着色状態)から電子を放出し、当該電極から離脱する様子（消色過程）についての一連の概念図を表す。
【００４１】
最初の段階において、ビオロゲン誘導体は一電子還元を受け電極に付着している(着色している)。一方、ヒドロキノン誘導体はビオロゲン誘導体とともに電極に混合吸着する。そして、電極に正の電圧を印加すると、本来であれば、ビオロゲン誘導体の一電子還元体は、酸化され、元の状態に戻って電極から離脱するはずであるが、ビオロゲン誘導体は電極に付着している間に再結晶化を起こし、容易には酸化されない状態になっている。しかしながら、図に示すように、ヒドロキノン誘導体が混入していると、ビオロゲン一電子還元体に代わってまずヒドロキノン誘導体が酸化され、ベンゾキノンとなり電極に付着する（図４（ａ）、（ｂ）参照）。この時、ヒドロキノンは電極によって二電子を引き抜かれる（二電子酸化される）。
【００４２】
するとこのベンゾキノンはビオロゲン誘導体２分子から一電子ずつ引き抜き、再びヒドロキノン誘導体になる（図４（ｂ）、（ｃ））。
【００４３】
すると、二電子放出したビオロゲン誘導体は二価のイオンとなり、電極から離脱し液体層に溶解する（図４（ｃ）、（ｄ））。
【００４４】
つまり、このようにヒドロキノン誘導体は、ビオロゲン誘導体の一電子還元体の間に入り込み、電極上での結晶化によって元に戻りにくくなった（電極酸化されにくくなった）ビオロゲン誘導体を化学的に酸化することができ、従って再結晶化によって生じる消え残りを防止することができるので、発消色に優れた表示装置を提供することができる。本実施形態に係る表示装置は、上記の通り、ヒドロキノン誘導体を添加するだけで発消色に優れ、ビオロゲン誘導体や支持電解質等の材質に大きく依存することなく効果を発揮することができる。
【００４５】
（実施形態３）
本実施形態に係る表示装置は、上記実施形態１のフェロセン誘導体がフェロシアンイオン塩となっている点が異なりそれ以外は実施形態１と同様である。以下異なる点について説明し、その他同様の点については省略する。
【００４６】
液体層におけるフェロシアンイオンとは、下記式（７）で示される化合物をいい、それがアルカリ金属あるいはアルカリ土類金属のカチオン（例えば、Ｋ＋、Ｎａ＋、Ｌｉ＋、Ｃａ２＋等）と塩を形成したものをフェロシアンイオン塩という。フェロシアンイオンは電子一つを放出し、下記式（８）で示されるフェリシアンイオンとなる。一方フェリシアンイオンは電子一つを受け取り再びフェロシアンイオンになる。
【化７】
0005656208.tif 000008
【化８】
0005656208.tif 000009
【００４７】
またここでフェロシアン塩の濃度としては、後述する効果を有する限りにおいて限定されるわけではないが、例えば溶媒、ビオロゲン誘導体及び支持電解質の合計の重量を１００重量部とした場合に、０．００１重量部以上２０重量部以下であることが好ましく、より好ましくは０．０１重量部以上１０重量部以下である。０．００１重量部以上とすることでビオロゲン誘導体の十分な消色を達成することができ、０．０１重量部以上とすることでこの効果がより顕著となる。また、２０重量部以下とすることで溶液粘度の上昇を抑制し応答速度の低下を回避することができ、１０重量部以下とすることでこの効果がより顕著となる。
【００４８】
以上本実施形態に係る表示装置によると、優れた発消色特性を有するだけでなく、より色づきの少ない（背景色が白色に近い）表示装置を提供することができる。
【００４９】
（実施形態４）
本実施形態に係る表示装置は、上記実施形態２のヒドロキノンをナフトヒドロキノンにした点以外は実施形態２と同様である。以下異なる点について説明し、それ以外の記載については省略する。
【００５０】
液体層におけるナフトヒドロキノンとは、下記式（９）で示される化合物をいう。ナフトヒドロキノンは電子二つ及び水素イオン二つを放出し、下記式（１０）で示されるナフトキノンとなる。一方ナフトキノンは電子二つ及び水素イオン二つを受け取り再びナフトヒドロキノンになる。
【化９】
0005656208.tif 000010
【００５１】
なお上記式中、Ｒ４及びＲ５は、アルキル部位、アリール部位、アリールアルキル部位、ハロゲン部位、エーテル部位、カルボキシル部位、シアノ部位、アミノ部位及びアンモニウム部位のいずれかを含む官能基であり、Ｒ４とＲ５は同じであっても、異なっていても良い。アルキル部位としては、ＣｎＨ２ｎ＋１（ｎ＝１〜１０）で示される鎖状及び分岐状の炭化水素を挙げることができる。アリール部位としては、フェニル基、ナフチル基等を挙げることができる。また、アリールアルキル部位としては、ベンジル基等を挙げることができる。
【化１０】
0005656208.tif 000011
【００５２】
またここでナフトヒドロキノンの濃度としては、後述する効果を有する限りにおいて限定されるわけではないが、例えば後述する効果を有する限りにおいて限定されるわけではないが、例えば溶媒、ビオロゲン誘導体及び支持電解質の合計の重量を１００重量部とした場合に、０．００１重量部以上１０重量部以下であることが好ましく、より好ましくは０．０１重量部以上５重量部以下である。０．００１重量部以上とすることでビオロゲン誘導体の十分な消色を達成することができ、０．０１重量部以上とすることでこの効果がより顕著となる。また１０重量部以下とすることで溶液粘度の上昇を抑制し応答速度の低下を回避することができ、５重量部以下とすることでこの効果がより顕著となる。
【００５３】
以上本実施形態に係る表示装置によると、優れた発消色特性を有するだけでなく、より色づきの少ない表示装置を提供することができる。
【００５４】
なお上記実施形態１〜４において説明したフェロセン誘導体、ヒドロキノン誘導体、フェロシアンイオン塩、ナフトキノン誘導体、ナフトヒドロキノン誘導体は、単独で用いてもよく、適宜混合させて用いてもよい。
【実施例】
【００５５】
ここで、上記実施形態に係る表示装置の効果について、実際に実験を行い、その効果を確認した。以下この結果について説明する。
【００５６】
（実施例１）
まず水２０ｍｌに、下記式で示すジベンジルビオロゲンを７ｍＭ、下記式で示すフェロセン誘導体を２ｍＭ、支持電解質としてＬｉＢｒを０．１Ｍとなるように加え、媒体を作製した。
【化１１】
0005656208.tif 000012
【化１２】
0005656208.tif 000013
【００５７】
（サイクリックボルタンメトリー）
まず、図５に示す装置を用いて、サイクリックボルタンメトリー（以下「ＣＶ」という。）を行なった。図５で示すとおり、本ＣＶは、１５ｍｍ×２５ｍｍのＩＴＯからなる透明電極と１０ｍｍ×２０ｍｍのＰｔからなる金属電極とを１０ｍｍ離して対向させた一対の電極を、媒体に浸し、電界を印加させることで行なった。なお電圧は、飽和カロメル参照電極（ＳＣＥ）に対して−０．７Ｖ〜＋０．５Ｖの間を２０ｍＶ／ｓの掃引速度で変化させ、１０回数繰り返した。この結果を図６に示す。
【００５８】
この結果によると、−０．６Ｖ付近でジベンジルビオロゲンが一電子還元を受けて紫色の一電子還元体が生成され、ＩＴＯ電極上に膜状に堆積して電極が紫色に着色した。そして、＋０．３Ｖ付近で図３で記述された電極酸化反応が進行し、電極上の紫色が完全に消色した。電位の掃引を繰り返しても劣化や消え残りが生じることなく、しかも安定的に繰り返されたことが確認でき、優れた発消色特性を有する表示装置を提供することができることを確認した。
【００５９】
（着色効率測定）
また、図７に示す装置を用いて、着色効率を測定した。図７で示すとおり、本測定は、一対の電極として３０ｍｍ×３０ｍｍのＩＴＯ（ガラス基板上に形成）と、φ０．３ｍｍのＡｕワイヤを採用し、これを２０ｍｍ程度離して配置するとともに、上記サイクリックボルタンメトリーにおいて用いたものと同じ媒体に浸し、−０．７Ｖの電位を印加したときの、吸光度と通電電気量を測定することで行なった。なお本測定において着色効率とは単位通電電気量に対して変化した吸光度をいい、吸光度は波長５５３ｎｍ（ビオロゲン一電子還元体の最大吸収波長）における吸光度を採用した。この測定で得られる通電電気量―吸光度の関係を図８に示す。このプロットの傾きが着色効率に相当する。
【００６０】
この結果、着色効率として、１２０ｃｍ２／Ｃの値が得られた。この値は、上記フェロセン誘導体を含まないジベンジルビオロゲン単独系の着色効率１３０ｃｍ２／Ｃと比べてほぼ遜色のない値であり、フェロセン誘導体の添加は着色過程を妨げないことを確認した。
【００６１】
（実施例２）
まず、２５ｍｍ×３０ｍｍのＩＴＯが全面に形成されたガラス板（対向電極）と２５ｍｍ×３０ｍｍのＩＴＯパターンが形成されたガラス板（表示電極）の一対のガラス基板の間に、媒体を浸み込ませた多孔質のスペーサ（厚さ４００μｍ）を挟み、周囲をエポキシ樹脂で封止した。次に、表示電極側に、対向電極に対して−１．２Ｖの電圧を印加し、ＩＴＯパターン上でジベンジルビオロゲンの紫色の発色を確認した。そして、表示電極側に、対向電極に対して＋１．２Ｖの電圧を印加し、ＩＴＯパターン上の紫色の発色が消失するのを確認し、発消色に優れた表示装置であることが確認できた。
【００６２】
（実施例３）
まず水２０ｍｌに、ベンジルビオロゲンを７ｍＭ、下記式で示すフェロセン誘導体を２ｍＭ、支持電解質としてＬｉＢｒを０．１Ｍとなるように加え、媒体を作製した。
【化１３】
0005656208.tif 000014
【００６３】
（サイクリックボルタンメトリー）
上記の媒体を使用した以外は実施例１と同じ条件にて行なった。なお電圧は、ＳＣＥに対して−０．７Ｖ〜＋０．８Ｖの間を２０ｍＶ／ｓの掃引速度で変化させ、１０回数繰り返した。この結果を図９に示す。
【００６４】
この結果によると、−０．６Ｖ付近でジベンジルビオロゲンが一電子還元を受けて紫色の一電子還元体が生成され、ＩＴＯ電極上に膜状に堆積して電極が紫色に着色した。そして、＋０．６Ｖ付近で電極酸化反応が進行し、電極上の紫色が完全に消色した。電位の掃引を繰り返しても劣化や消え残りが生じることなく、しかも安定的に繰り返されたことが確認でき、優れた発消色特性を有する表示装置及びその媒体を提供することができることを確認した。
【００６５】
（着色効率測定）
上記の媒体を使用した以外は実施例１と同じ条件、同じ測定装置を用いて着色効率測定を行なった。この結果を図１０に示す。この結果、着色効率として、１３０ｃｍ２／Ｃの値が得られた。この値は、上記フェロセン誘導体を含まないジベンジルビオロゲン単独系の着色効率１３０ｃｍ２／Ｃと同じ値であり、上記フェロセン誘導体の添加は着色過程を妨げないことを確認した。
【００６６】
（実施例４）
また実施例２と同様のサイズからなる表示装置を作製し、発消色について確認した。なお本実施例において用いた媒体は、実験例３において作製した媒体と同じものを用いた。表示電極側に、対向電極に対して−１．５Ｖの電圧を印加し、ＩＴＯパターン上でジベンジルビオロゲンの紫色の発色を確認した。そして、表示電極側に、対向電極に対して＋１．５Ｖの電圧を印加し、ＩＴＯパターン上の紫色の発色が消失するのを確認し、発消色に優れた表示装置であることが確認できた。
【００６７】
（実施例５）
まず水２０ｍｌに、ビオロゲンを７ｍＭ、ヒドロキノンを２ｍＭ、支持電解質としてＬｉＢｒを０．１Ｍとなるように加え、媒体を作製した。
【００６８】
（サイクリックボルタンメトリー）
上記の媒体を用いた以外は実施例１と同様の条件、同様の装置を用いてＣＶを行なった。なお、電圧は−０．７５Ｖ〜０．４Ｖの間を２０ｍＶ／ｓの掃引速度で変化させ、１０回数繰り返した。この結果を図１１に示す。
【００６９】
この結果によると、−０．６Ｖ付近でジベンジルビオロゲンが一電子還元を受けて紫色の一電子還元体が生成され、ＩＴＯ電極上に膜状に堆積して電極が紫色に着色した。そして、＋０．２Ｖ付近で電極酸化反応が進行し、電極上の紫色が完全に消色した。電位の掃引を繰り返しても劣化や消え残りが生じることなく、しかも安定的に繰り返されたことが確認でき、優れた発消色特性を有する表示装置及びその媒体を提供することができることを確認した。
【００７０】
（着色効率測定）
上記の媒体を用いた以外は実施例１と同様の条件、同様の測定装置を用いて着色効率測定を行った。この結果を図１２に示す。
【００７１】
この結果によると、着色効率として、１６０ｃｍ２／Ｃの値が得られた。この値は、上記フェロセン誘導体を含まないジベンジルビオロゲン単独系の着色効率１３０ｃｍ２／Ｃを上回る値であり、ヒドロキノンは消色過程の消え残り解消に寄与するばかりではなく、着色効率をも向上させることを確認した。
【００７２】
（実施例６）
また実施例２と同様のサイズからなる表示装置を作製し、発消色について確認した。なお本実施例において用いた媒体は、実験例５において作製した媒体と同じものを用いた。表示電極側に、対向電極に対して−１．１Ｖの電圧を印加し、ＩＴＯパターン上でジベンジルビオロゲンの紫色の発色を確認した。そして、表示電極側に、対向電極に対して＋１．１Ｖの電圧を印加し、ＩＴＯパターン上の紫色の発色が消失するのを確認し、発消色に優れた表示装置であることが確認できた。
【００７３】
以上、本実験例、実施例により、この原理を用いることで優れた発消色特性を有する表示装置を提供できることを確認した。特に、本実施例におけるヒドロキノンは無色透明であり、素子の背景の色づきもほとんどなく特に有用である。
【００７４】
（実施例７）
まず水２０ｍｌに、ビオロゲンを７ｍＭ、下記式に示すフェロシアン化カリウムを２ｍＭ、支持電解質としてＬｉＢｒを０．１Ｍとなるように加え、媒体を作製した。
【化１４】
0005656208.tif 000015
【００７５】
（サイクリックボルタンメトリー）
上記媒体を用いた以外は同様の条件、同様の装置を用いてＣＶを行なった。電圧は−０．７５Ｖ〜＋０．６Ｖの間を２０ｍＶ／ｓの掃引速度で変化させ、１０回数繰り返した。この結果を図１３に示す。
【００７６】
この結果によると、−０．６Ｖ付近でジベンジルビオロゲンが一電子還元を受けて紫色の一電子還元体が生成され、ＩＴＯ電極上に膜状に堆積して電極が紫色に着色した。そして、＋０．２Ｖ付近で電極酸化反応が進行し、電極上の紫色が完全に消色した。電位の掃引を繰り返しても劣化や消え残りが生じることなく、しかも安定的に繰り返されたことが確認でき、優れた発消色特性を有する表示装置及びその媒体を提供することができることを確認した。
【００７７】
（着色効率測定）
また、上記実験例３と同様に着色効率を測定した。本実験例において用いた媒体は上記ＣＶと同じものであり、用いた装置は上記実験例２と同じものである。この結果を図１４に示す。
【００７８】
この結果によると、着色効率として、２３０ｃｍ２／Ｃの値が得られた。この値は、上記フェロセン誘導体を含まないジベンジルビオロゲン単独系の着色効率１３０ｃｍ２／Ｃを上回る値であり、フェロシアンイオンは消色過程の消え残り解消に寄与するばかりではなく、着色効率をも向上させることを確認した。
【００７９】
（実施例８）
また実施例２と同様のサイズからなる表示装置を作製し、発消色について確認した。なお本実施例において用いた媒体は、実験例５において作製した媒体と同じものを用いた。表示電極側に、対向電極に対して−１．１Ｖの電圧を印加し、ＩＴＯパターン上でジベンジルビオロゲンの紫色の発色を確認した。そして、表示電極側に、対向電極に対して＋１．１Ｖの電圧を印加し、ＩＴＯパターン上の紫色の発色が消失するのを確認し、発消色に優れた表示装置であることが確認できた。
【００８０】
以上、本実験例、実施例により、この原理を用いることで優れた発消色特性を有する表示装置を提供できることを確認した。
【産業上の利用可能性】
【００８１】
本発明は表示装置に係るものであり、産業上の利用可能性がある。
【図面の簡単な説明】
【００８２】
【図１】実施形態１に係る表示装置の一部断面の概略図である。
【図２】実施形態１に係る表示装置の一方の基板の電極は一の例を示す図である。
【図３】実施形態１に係る表示装置において推測される動作の概略を示す図である。
【図４】実施形態２に係る表示装置において推測される動作の概略を示す図である。
【図５】実施例１におけるＣＶ装置の概略を示す図である。
【図６】実施例１におけるＣＶの結果を示す図である。
【図７】実施例１における着色効率測定の装置の概略を示す図である。
【図８】実施例１における着色効率測定の結果を示す図である。
【図９】実施例３におけるＣＶの結果を示す図である。
【図１０】実施例３における着色効率測定の結果を示す図である。
【図１１】実施例５におけるＣＶの結果を示す図である。
【図１２】実施例５における着色効率測定の結果を示す図である。
【図１３】実施例７におけるＣＶの結果を示す図である。
【図１４】実施例７における着色効率測定の結果を示す図である。
【符号の説明】
【００８３】
１…表示装置、２ａ、２ｂ…基板、３ａ、３ｂ…画素電極、４…媒体層、５…スペーサ
【図１】
0005656208.tif 000020
【図２】
0005656208.tif 000021
【図３】
0005656208.tif 000022
【図４】
0005656208.tif 000023
【図５】
0005656208.tif 000024
【図６】
0005656208.tif 000025
【図７】
0005656208.tif 000026
【図８】
0005656208.tif 000027
【図９】
0005656208.tif 000028
【図１０】
0005656208.tif 000029
【図１１】
0005656208.tif 000030
【図１２】
0005656208.tif 000031
【図１３】
0005656208.tif 000032
【図１４】
0005656208.tif 000033